СПОСОБЫ ГИДРИРОВАНИЯ ДИОКСИДА УГЛЕРОДА В СИНТЕЗ-ГАЗ

1. Способ получения синтез-газа, предусматривающий контакт сырьевого потока, содержащего водород и диоксид углерода, с катализатором при температуре приблизительно 650°С или ниже в реакторе из сплава Inconel для получения смеси синтез-газа, содержащей водород и монооксид углерода.
2. Способ по п. 1, в котором сплав Inconel содержит Inconel-601.
3. Способ по п. 1, в котором сплав Inconel содержит от приблизительно 58% до приблизительно 63% никеля и от приблизительно 21% до приблизительно 25% хрома.
4. Способ получения синтез-газа, предусматривающий:
(a) подачу сырьевого потока, содержащего водород и диоксид углерода, в реактор из сплава Inconel;
(b) контакт сырьевого потока с катализатором при температуре ниже чем приблизительно 700°С для получения смеси синтез-газа, содержащей монооксид углерода и водород; и
(c) удаление значительной части смеси синтез-газа из реактора.
5. Способ по п. 4, в котором сплав Inconel содержит Inconel-601.
6. Способ получения синтез-газа, предусматривающий контакт газообразного углеводородного сырьевого потока, содержащего диоксид углерода и водород, с катализатором в металлическом реакторе на основе никеля при температуре приблизительно 650°С для получения смеси синтез-газа.
7. Способ по п. 6, в котором металл на основе никеля содержит от приблизительно 58% до приблизительно 63% никеля и от приблизительно 21% до приблизительно 25% хрома.
8. Способ по п. 6, в котором металл на основе никеля содержит сплав Inconel.
9. Способ по п. 6, в котором металл на основе никеля содержит Inconel-601.
10. Способ получения синтез-газа, предусматривающий контакт газообразного углеводородного сырьевого потока, содержащего диоксид углерода и водород, с катализатором в металлическом реакторе из Inconel-601 при температуре от приблизительно 650°С до приблизительно 750°С с получением смеси синтез-газа, причем образование кокса или метана снижается при длительной работе реактора по сравнению с реактором, который изготовлен не из Inconel-601.
11. Способ по п. 10, в котором синтез-газ содержит водород и монооксид углерода.
2
3
12. Способ по п. 10, в котором катализатор содержит Cr/AlO.

13. Способ по п. 10, в котором катализатор содержит катализатор CATOFIN.
2
3
14. Способ по п. 10, в котором катализатор содержит от приблизительно 15% до приблизительно 16% хрома на подложке из AlO.